(57)【要約】【課題】  本発明は、優れた耐結露性を有する塗装金属板を提供することを目的とする。【解決手段】  金属板の少なくとも片面に、粘土鉱物を3〜60質量%含有する有機樹脂被覆層を有する塗装金属板である。【選択図】      なし【特許請求の範囲】
【請求項１】
金属板の少なくとも片面に、粘土鉱物を3〜60質量%含有する有機樹脂被覆層を有する塗装金属板。
【請求項２】
前記粘土鉱物が、カオリン鉱物、雲母粘土鉱物又はモンモリロライトから選ばれる1種類以上である請求項1記載の塗装金属板。
【請求項３】
前記有機樹脂被覆層が最上層である請求項1記載の塗装金属板。
【請求項４】
前記塗装金属板が、少なくとも熱吸収性有機樹脂被覆層を1層有する請求項1記載の塗装金属板。
【請求項５】
前記熱吸収性有機樹脂被覆層が、カーボンブラック又は窒化硼素の一方又は両方の熱吸収性添加剤を含有する請求項4記載の塗装金属板。
【請求項６】
前記塗装金属板の少なくとも片面の最上層が親水性である請求項1記載の塗装金属板。
【請求項７】
前記最上層が、有機シリケート化合物又は有機チタネート化合物の一方又は両方の親水性添加剤を含有する請求項6記載の塗装金属板。
【発明の詳細な説明】
【技術分野】
【０００１】
本発明は、耐結露性に優れた塗装金属板に関し、電気・電子機器等の筐体や電気設備機器の配電盤等の、結露が問題となる用途に好適なものである。
【背景技術】
【０００２】
近年、家電製品、建材製品等に塗装金属板が広く使用されるようになっている。これら塗装金属板にはその用途及び目的に従って様々な機能が付与されている。しかし、一般に塗装金属板は、基材として断熱性に乏しい金属板を使用し、塗膜は2mm以下程度と薄く、吸水性も低いことから、木質系材料等と比較すると、環境の変化により結露し易いことが問題とされている。
【０００３】
特に結露が問題となるのは、電気・電子機器の筐体や電気設備機器の配電盤である。例えば、電気設備機器では、周囲の温度変化によって内部の相対湿度が変化し、結露が生じる条件となる。結露が生じると、腐食、ショート、漏電が起こる可能性があり、ひいては装置の故障や使用者の感電を引き起こす可能性がある。従って、耐結露性に優れた塗装金属板が望まれていた。
【０００４】
塗装金属板の結露対策としては、主に塗膜の表面を吸水性にする方法がとられている。特許文献1では、吸水性樹脂を含有する塗膜を最表面に形成することにより、耐結露性を改善する技術が開示されている。しかし、この技術では、吸水性樹脂が必ずしも最表面に存在せず、周囲の疎水性樹脂に埋もれてしまい、効率的に耐結露性を発現することができない問題点があった。
【０００５】
このような課題を解決する技術として、特許文献2では、吸水性樹脂を塗膜の最表面から突出する形で付与することにより、耐結露性を改善する技術が開示されている。確かにこの技術により、吸水性樹脂の一部が常に大気と接する形で存在し、耐結露性は改善される。しかし、吸水性樹脂は工業的には高価で、温度変化が大きな条件では必ずしも充分な耐結露性を付与するには至っていなかった。
【０００６】
以上述べたように、安価で充分な耐結露性を有する塗装金属板は未だ開発されておらず、早急な開発が望まれていた。
【０００７】
【特許文献１】特開平1-155968号公報
【特許文献２】特開2002-263566号公報
【発明の開示】
【発明が解決しようとする課題】
【０００８】
本発明は、こうした状況に鑑みたものであり、その目的は、優れた耐結露性を有する塗装金属板を提供することである。
【課題を解決するための手段】
【０００９】
本発明者らは、前記課題を解決する手段を鋭意検討した結果、金属板の少なくとも片方の面に、粘土鉱物を含有する塗膜を有するものが、優れた耐結露性を示すことを見出し、本発明に至った。
【００１０】
本発明の趣旨とするところは以下のとおりである。
(1)  金属板の少なくとも片面に、粘土鉱物を3〜60質量%含有する有機樹脂被覆層を有する塗装金属板。
(2)  前記粘土鉱物が、カオリン鉱物、雲母粘土鉱物又はモンモリロライトから選ばれる1種類以上である(1)記載の塗装金属板。
(3)  前記有機樹脂被覆層が最上層である(1)記載の塗装金属板。
(4)  前記塗装金属板が、少なくとも熱吸収性有機樹脂被覆層を1層有する(1)記載の塗装金属板。
(5)  前記熱吸収性有機樹脂被覆層が、カーボンブラック又は窒化硼素の一方又は両方の熱吸収性添加剤を含有する(4)記載の塗装金属板。
(6)  前記塗装金属板の少なくとも片面の最上層が親水性である(1)記載の塗装金属板。
(7)  前記最上層が、有機シリケート化合物又は有機チタネート化合物の一方又は両方の親水性添加剤を含有する(6)記載の塗装金属板。
【発明の効果】
【００１１】
本発明によると、塗装金属板の結露を防ぐことが可能となり、電気・電子機器等の筐体や電気設備機器等の配電盤の用途に、塗装金属板を広く使用することが可能となるものである。
【発明を実施するための最良の形態】
【００１２】
塗装金属板の結露現象が起きる極端な例は、冬季に低温で湿度の低い屋外に置かれていた塗装金属板が、暖房により温度と湿度の高い屋内へ持ち込まれた場合である。この時、屋外に置かれていた塗装金属板の温度は屋外の温度まで下げられており、屋内に入った時点で、未だ塗装金属板の塗膜表面の温度は屋外の低い温度のままである。その結果、塗装金属板の塗膜と接触する空気の温度が露点より下げられることになり、塗膜表面に微細な水滴が析出する(表面が曇った状態)。さらに、疎水性の塗膜表面で水が凝集して大きな水滴を形成し、いわゆる結露が生じる。
【００１３】
本件の発明者らが結露を防ぐ方法を鋭意検討した結果、表面を吸水性として結露により生じた水滴を効率的に吸収する方法が最も効果的であり、それに加えて、迅速に塗装金属板の温度を上げて屋内と同じ温度にする方法と、塗膜の表面を親水化して結露により生じた微細な水滴の凝集を防ぐ方法を併用することで、より効果的に耐結露性が改善されることを見出した。
【００１４】
具体的には、種々の添加剤を検討したところ、粘土鉱物が従来から報告されてきた吸水性の樹脂より安価であるにも関わらず、優れた吸水性を示すことを見出した。
【００１５】
さらに、粘土鉱物を含有する塗装金属板に熱吸収性添加剤を添加して熱吸収性とすると、温度の低い場所から高い場所に移動した際に、塗装金属板が迅速に温度上昇し、結露が生じる時間を短くすることができることを見出した。
【００１６】
さらに、塗装金属板の最表面の塗膜に親水性添加剤を添加して親水性とすると、結露で生じた水の凝集を防ぐことができ、大きな水滴の形成を防ぐことができることを見出した。
【００１７】
以下に本発明を詳しく説明する。
【００１８】
本発明の粘土鉱物としては、蛇紋石鉱物、タルク、緑泥石、バーミキュライト、カオリン鉱物、雲母粘土鉱物、モンモリロライトの1種又は2種以上の混合物を適用することができる。特に好適なものは、カオリン鉱物、雲母粘土鉱物、モンモリロライトである。これら3種類の粘土鉱物は、主にケイ酸とアルミナからなり、他に鉄、マグネシウム、カルシウム、ナトリウム、カリウム等を含み、層状珪酸塩構造をとり、優れた吸水性を示し、効率的に耐結露性を改善する。中でもモンモリロライトが優れた耐結露性を示す。モンモリロライトはスメクタイトとも呼ばれ、人工的にも合成されている。
【００１９】
本発明の塗装金属板に適用する粘土鉱物の有機樹脂被覆層中の含有量は3〜60質量%である。3質量%未満では耐結露性が不充分である。一方、60質量%超では、耐結露性は充分であるが、加工性に劣るようになり、厳しい成形加工で塗膜が剥離する問題がある。より好ましい粘土鉱物の含有量は10〜30質量%である。粘土鉱物の平均粒径は、特に限定するものではないが、0.1μm〜30μmが好ましい。0.1μm未満に分球することは経済的ではなく、一方、30μm超となると塗装鋼板の外観が悪くなる。より好ましくは1〜10μmである。
【００２０】
本発明の粘土鉱物を含有する塗膜の厚さは、特に限定するものではないが、下限は1μm以上が好ましい。1μm以上の膜厚であれば、充分な耐結露性を付与することができる。一方、上限は100μm以下が好ましい。100μm超となると、耐結露性を改善する効果が飽和するため不経済である。また、加工性を必要とする用途では、30μm以下がより好ましい。
【００２１】
本発明の粘土鉱物を含有する有機樹脂被覆層は、金属板の少なくとも片面に形成する。粘土鉱物を含有する有機樹脂被覆層は、耐結露性を改善したい面に処理すれば充分である。耐結露性が必要とされない面には必ずしも処理する必要はない。
【００２２】
塗装金属板の最上層に粘土鉱物を含有する有機樹脂被覆層を形成するのが最も効果的ではあるが、内層であっても、最上層に微細な孔を形成したり、最上層を水分が透過し易い樹脂で塗装する等して、水分が粘土鉱物を含有する層まで到達できる状態にあれば、問題はない。
【００２３】
粘土鉱物を含有する有機樹脂被覆層を最上層に形成して、さらにその下層に粘土鉱物を含有する層を形成しても問題はない。
【００２４】
本発明の粘土鉱物を含有する塗装金属板が、少なくとも熱吸収性有機樹脂皮膜層を1層有することで、より効率的に耐結露性を向上させることができる。例えば、塗装金属板が冬季の低温状態の屋外に置かれた後、湿度と温度が高い屋内に移動されると、結露が生じる。この結露が生じている時間は、塗装金属板の温度が屋内の温度にまで高められる時間に対応する。塗装金属板の少なくとも1つの層を熱吸収性とすることにより、塗装金属板の温度変化が迅速に起こるようになり、結露が生じている時間を短縮することができる。
【００２５】
塗装金属板の少なくとも1つの層を熱吸収性とする方法は、特に限定しないが、熱吸収性添加剤を添加する方法が最も簡便である。
【００２６】
熱吸収性添加剤は、特に限定するものではないが、赤外線を吸収・放出する特徴を有し、添加することにより塗膜の80℃以上200℃以下のある温度で測定した、波数600〜3000cm-1の領域での赤外線全放射率が、0.70以上であるような添加剤が適用できる。具体的には、二酸化チタン、アルミナ、シリカ、フェロシリコン、窒化硼素、カーボンブラック等が挙げられる。これらは単独で用いても良いし、2種以上を混合して用いてもよい。特に好適なものは、窒化硼素とカーボンブラックである。窒化硼素とカーボンブラックは、特に熱吸収性に優れている。
【００２７】
熱吸収性添加剤の添加量は、特に限定するものではないが、3〜60質量%が良好である。添加量が3質量%未満では添加した効果が少なく、60質量%超では加工性に劣る可能性がある。好適な添加量は5〜40質量%である。
【００２８】
熱吸収性の層は、塗装金属板の少なくとも片面の少なくとも1層に形成すればよいが、さらに両面におくことで、より効率的に耐結露性を改善できる。なお、熱吸収性有機樹脂皮膜層は、粘土鉱物を含有する有機樹脂被覆層に熱吸収性添加剤を添加して形成してもよいし、別の層としてもよい。
【００２９】
熱吸収性添加剤を含有する有機樹脂被覆層の厚さは、特に限定するものではない。粘土鉱物を含有する有機樹脂被覆層に熱吸収性添加剤を含有させる場合は1μm以上が好ましい。1μm以上の厚さであれば、十分な耐結露性の改善効果を発揮する。一方、上限は100μm以下が好ましい。100μm超では、耐結露性を改善する効果が飽和するため、経済的ではない。加工性が必要とされる用途では30μm以下が好ましい。
【００３０】
熱吸収性添加剤を含有する有機樹脂被覆層を、粘土鉱物を含有する有機樹脂被覆層とは別の層とする場合、熱吸収性添加剤を含有する有機樹脂被覆層の膜厚は、1μm以上が好ましい。1μm未満では、熱吸収性添加剤を含有する有機樹脂被覆層を形成した効果が現れないことがある。一方、上限は30μm以下が好ましい。30μm超では、熱吸収性添加剤を含有する有機樹脂被覆層の効果が飽和し、不経済となる。
【００３１】
塗装金属板の少なくとも片面の最上層を親水性とすることにより、より効率的に耐結露性を改善することができる。なお、親水性の層は、粘土鉱物を含有する層と同じ面におくことが望ましい。この時、塗装金属板の片面の最上層を親水性とする方法は、特に限定するものではなく、親水性の樹脂を使用する方法や親水性添加剤を添加する方法が挙げられる。
【００３２】
親水性の樹脂としては、デンプン系、セルロース系、ポリアクリルアミド系、ポリビニルアルコール系、ポリエチレンオキサイド系の樹脂が挙げられる。この場合、親水性の最上層は、これらの親水性の樹脂に粘土鉱物が添加された構成としてもよいし、最上層に親水性の樹脂層をおき、その下に粘土鉱物を含有する有機樹脂被覆層をおく、複層構造として、親水性の樹脂層から粘土鉱物層へ水分が到達するような皮膜構造としてもよい。さらに前述の熱吸収性添加剤を同時に添加してもよい。
【００３３】
親水性樹脂を使用した場合の最上層の膜厚は、特に限定するものではないが、1μm以上が好ましい。1μm未満では、十分な耐結露性の改善効果が得られないことがある。一方、上限は100μmが好ましい。100μm超では、耐結露性の改善効果が飽和して、経済的ではない。加工性を必要とする用途では30μm以下が好ましい。
【００３４】
親水性樹脂を使用した最上層に粘土鉱物を同時に含有させる場合の、粘土鉱物の含有量は3〜60質量%である。3質量%未満では耐結露性が不充分である。一方、60質量%超では、耐結露性は充分であるが、加工性に劣るようになり、厳しい成形加工で塗膜が剥離する問題がある。より好ましい粘土鉱物の含有量は10〜30質量%である。
【００３５】
一方、親水性添加剤としては、下記一般式(式1)で表される有機シリケート化合物又は有機チタネート化合物の一方又は双方が好適である。これらを粘土鉱物と共に塗料に分散して、加熱硬化させると、親水性添加剤が表面に濃化し、さらに加熱後の冷却時の水分や大気中の水分による加水分解が起こり、親水性のOH基が有機樹脂被覆層の表面に生成する。この場合の有機樹脂被覆層を構成する有機樹脂は必ずしも親水性である必要は無い。
【００３６】
【化１】
2005199517.tif 000002
(式1中、Xはシリコン又はチタン原子を示す。nは1〜50の整数であり、R1〜R4はいずれも有機基である。R1〜R4は同じでも異なっていてもよく、また、有機基中にO、N、Si、Tiの内の1つ以上を含んでいてもよい。)
有機シリケート化合物又は有機チタネート化合物の一方又は双方の内で、特に好適なものは前記一般式(式1)中のR1〜R4の少なくとも1つがメチル基又はエチル基であるものである。メチル基やエチル基が含まれると加水分解が比較的容易に起こり、効率的に親水化することができる。
【００３７】
親水性添加剤の添加量は、特に限定するものではないが、総計は3〜60質量%が良好である。添加量が3質量%未満では添加した効果が少なく、60質量%超では加工性に劣る可能性がある。好適な添加量は5〜40質量%である。
【００３８】
親水性添加剤を添加した場合の最上層の膜厚は特に限定するものではないが、1μm以上が好ましい。1μm未満では、十分な耐結露性の改善効果が得られないことがある。一方、上限は100μmが好ましい。100μm超では、耐結露性の改善効果が飽和して、経済的ではない。加工性を必要とする用途では30μm以下が好ましい。
【００３９】
親水性添加剤を使用した最上層に粘土鉱物を同時に含有させる場合の、粘土鉱物の含有量は3〜60質量%である。3質量%未満では耐結露性が不充分である。一方、60質量%超では、耐結露性は充分であるが、加工性に劣るようになり、厳しい成形加工で塗膜が剥離する問題がある。より好ましい粘土鉱物の含有量は10〜30質量%である。
【００４０】
本発明の塗装金属板の好適な層構成としては以下の構成を挙げることができる。
(A)  少なくとも片面の最上層が粘土鉱物を含有する層である構成。
(B)  少なくとも片面の最上層が粘土鉱物を含有し、少なくとも片面の少なくとも1つの層が熱吸収性添加剤を含有する構成。
(C)  少なくとも片面の最上層が親水性樹脂層からなり、その親水性樹脂層内又は直下の層が粘土鉱物を含有する構成。
(D)  少なくとも片面の最上層が親水性樹脂層からなり、その親水性樹脂層内又は直下の層が粘土鉱物を含有し、さらに、少なくとも片面の少なくとも1つの層が熱吸収性添加剤を含有する構成。
(E)  少なくとも片面の最上層が粘土鉱物を含有し、粘土鉱物を含有する最上層に親水性添加剤を含有する構成。
(F)  少なくとも片面の最上層が粘土鉱物を含有し、粘土鉱物を含有する最上層に親水性添加剤を含有し、さらに、少なくとも片面の少なくとも1つの層が熱吸収性添加剤を含有する構成。
【００４１】
以上の好適な層構成の中で，各種性能のバランス，耐久性，コストを考慮して特に好適なものは(A)と(B)の構成である。
【００４２】
本発明の塗装金属板の粘土鉱物等を含有する塗料は、特に限定するものではなく、通常塗装金属板に使用している塗料をそのまま使用することができる。樹脂としては、用途に応じて一般に公知の樹脂を適用することができる。
【００４３】
すなわち、高分子ポリエステル系樹脂、ポリエステル系樹脂、アクリル系樹脂、エポキシ系樹脂、ウレタン系樹脂、フッ素系樹脂、シリコンポリエステル系樹脂、塩化ビニル系樹脂、ポリオレフィン系樹脂、ブチラール系樹脂、ポリカーボネート系樹脂、フェノール系樹脂、あるいはこれらの変成樹脂等の樹脂成分を、ブチル化メラミン、メチル化メラミン、ブチルメチル混合メラミン、尿素樹脂、イソシアネートやこれらの混合系の架橋剤成分により架橋させたもの、あるいは電子線硬化型、紫外線硬化型等のものが挙げられる。また、上記樹脂系の熱可塑性樹脂を適用することもできる。さらに、親水基を有するポリマー、例えば、デンプン系、セルロース系、ポリアクリルアミド系、ポリビニルアルコール系、ポリエチレンオキサイド系のポリマーを使用することもできる。
【００４４】
本発明の塗装金属板の塗膜は、粉体塗料に粘土鉱物をドライブレンドしたものを使用して作製してもよい。
【００４５】
本発明の粘土鉱物を含有するフィルムを作製し、フィルム状態で金属板へラミネート塗装することも可能である。ラミネートに適した樹脂としては、ふっ素樹脂、アクリル樹脂、ポリ塩化ビニル樹脂、ポリエチレンテレフタレート樹脂等が挙げられ、一般に使用されている接着剤やコロナ放電処理を併用してもよい。
【００４６】
本発明の塗装金属板の塗料には、着色顔料や染料を添加してもよいし、シリカ等の光沢調整剤を含んでもよいし、必要に応じて、表面平滑剤、紫外線吸収剤、ヒンダードアミン系光安定剤、粘度調整剤、硬化触媒、顔料分散剤、顔料沈降防止剤、色別れ防止剤等を含んでもよい。
【００４７】
本発明の塗装金属板に使用する粘土鉱物は、塗料とブレンドした状態で塗布してもよいし、粘土鉱物を含まない上記各種塗料を塗装した後、硬化前に、塗料の上にふりまいてもよい。この方法によると、粘土鉱物がより効果的に耐結露性を発揮することができる。
【００４８】
本発明において、粘土鉱物は、その吸水性により耐結露性を発揮するものである。一方、熱吸収性添加剤は、結露が生じている時間を短くすることにより、耐結露性を改善する役割を担い、さらに、親水性の樹脂及び添加剤は、塗膜表面での水の凝集を防ぐ役割と、粘土鉱物を含有する層まで水分を輸送する役割とを担っている。
【００４９】
耐食性を向上させる目的で、2層以上の塗装としてもよい。本発明の粘土鉱物等を含有する塗膜層の下層の、下塗り塗装に防錆顔料を添加してもよい。防錆顔料としては、公知の防錆顔料を適用でき、例えば、リン酸亜鉛、リン酸鉄、リン酸アルミニウム、亜リン酸亜鉛、等のリン酸系防錆顔料、モリブデン酸カルシウム、モリブデン酸アルミニウム、モリブデン酸バリウム、等のモリブデン酸系防錆顔料、酸化バナジウム等のバナジウム系防錆顔料、カルシウムシリケート等のシリケート系顔料、ストロンチウムクロメート、ジンククロメート、カルシウムクロメート、カリウムクロメート、バリウムクロメート等のクロメート系防錆顔料、水分散シリカ、ヒュームドシリカ等の微粒シリカ、フェロシリコン等のフェロアロイ、等を用いることができる。これらは単独で用いてもよいし、複数を混合して用いてもよい。なお、環境負荷をより低減するには、クロメート系防錆顔料の使用避けることが望ましい。
【００５０】
本発明の塗料を塗布する前の、金属板の塗装前処理としては、水洗、湯洗、酸洗、アルカリ脱脂、溶剤脱脂、研削、研磨等があり、必要に応じてこれらを単独もしくは組み合わせて行うとよい。塗装前処理の条件は適宜選択すればよい。
【００５１】
本発明に適用できる金属板は、特に限定するものではないが、例えば、ステンレス鋼板、アルミニウム合金板及びめっき鋼板等が適している。ステンレス鋼板としては、フェライト系ステンレス鋼板、マルテンサイト系ステンレス鋼板、オーステナイト系ステンレス鋼板等が挙げられる。アルミニウム合金板としては、JIS1000番系(純Al系)、JIS2000番系(Al-Cu)系、JIS3000番系(Al-Mn)系、JIS4000番系(Al-Si系)、JIS5000番系(Al-Mg系)、JIS6000番系(Al-Mg-Si系)、JIS7000番系(Al-Zn系)等が挙げられる。めっき鋼板としては、Znめっき鋼板、Zn-Fe合金めっき鋼板、Zn-Ni合金めっき鋼板、Zn-Al合金めっき鋼板、Zn-Al-Mg合金めっき鋼板、Zn-Al-Mg-Si合金めっき鋼板、Al-Si合金めっき鋼板、Al-Zn-Si合金めっき鋼板等が挙げられる。
【実施例】
【００５２】
以下、本発明を実施例により具体的に説明するが、本発明はこれらの実施例によって何ら限定されるものではない。
【００５３】
金属板としては、溶融亜鉛めっき鋼板(両面めっき付着量;275g/m2、板厚は0.27mm)を使用した。このめっき鋼板に対して、アルカリ脱脂処理(商品名「サーフクリーナー115」、日本ペイント(株)製)を施し、次いで、クロメート処理(商品名「ZM1300」、日本パーカライジング(株)製)を施し、塗装原板とした。本発明の塗料としては、高分子ポリエステル系の塗料(NSC200HQ、日本ファインコーティングス(株)製)の樹脂成分以外を除いたものに各種添加剤(表1参照)を入れたものと、親水性の樹脂として市販のポリビニルアルコール樹脂を使用し、これに各種添加剤(表1参照)を入れたものを使用した。
【００５４】
その塗料を塗装原板上に塗装して、種々の塗装金属板を作製した。塗装は2コート仕様と1コート仕様として、上塗り層に各種添加剤を入れた場合と下塗り層に入れた場合、さらには、両方に入れた場合の供試材を作製した。裏面は、本発明の塗装を5μmの厚さで塗装したものと、片面塗装の評価の場合には、本発明の添加剤を含まない上記塗料を5μmの厚さで塗装したものを作製した。
【００５５】
比較として、粘土鉱物の代わりに、チタンホワイトを添加した塗装金属板も作製した。
【００５６】
【表１】
2005199517.tif 000003
塗装金属板は、以下の条件で耐結露性と加工性を評価した。
(1)  耐結露性試験
塗装金属板を-10℃の条件に1時間放置し、その後、40℃、相対湿度80%の条件に30分間放置する。30分間後の結露の発生状況を目視で観察し、表2の基準にしたがって、結露の程度により5段階で評価し、3以上を合格とした。
【００５７】
【表２】
2005199517.tif 000004
(2)  加工性試験
塗装金属板を20℃の条件で3T曲げ(同じ板厚の板を3枚挟んで180°曲げ)を行い、曲げ加工部にセロハンテープを貼り付け、その後、瞬時にセロハンテープを剥離する。セロハンテープに付着した塗膜の多少を目視で観察し、表3の基準にしたがって、加工性を5段階で評価し、3以上を合格とした。
【００５８】
【表３】
2005199517.tif 000005
【００５９】
【表４】
2005199517.tif 000006
【００６０】
【表５】
2005199517.tif 000007
【００６１】
【表６】
2005199517.tif 000008
【００６２】
【表７】
2005199517.tif 000009
表4に、作製した塗装金属板の水準と得られた耐結露性試験の結果を示す。本発明の粘土鉱物を含有する塗装金属板は、良好な耐結露性を示している。また、粘土鉱物に加えて、熱吸収性添加剤や親水性添加剤を加えたものは、粘土鉱物単独に比べてやや耐結露性が改善される傾向がみられた。それに対して、粘土鉱物の代わりにチタンホワイトを入れたものは、耐結露性に劣っていた。